(57)【特許請求の範囲】
【請求項１】
少なくとも全芳香族ポリアミド短繊維を含む鞘成分が５０〜７０重量％と、少なくともポリエステル短繊維を含む芯成分が３０〜５０重量％とで構成されてなるとともに、前記鞘成分に含まれる全芳香族ポリアミド短繊維の単繊維繊度が０．５〜４．５デニールであり、全芳香族ポリアミド短繊維の複合糸に占める割合が５０〜９０重量％であり、ポリエステル短繊維の複合糸に占める割合が１０〜３５重量％であり、かつ複合糸の撚係数Ｋが２．８〜６である芯鞘型複合紡績糸を布帛重量の３０〜１００重量％の範囲で用いてなることを特徴とする布帛。
【請求項２】
前記芯鞘型複合紡績糸において、芯成分がポリエステル短繊維１００重量％、またはポリエステル短繊維と天然繊維もしくはセルロース系繊維の混紡糸であることを特徴とする請求項１に記載の布帛。
【請求項３】
前記芯鞘型複合紡績糸において、芯成分に全芳香族ポリアミド短繊維を芯成分全体の２０重量％以内混紡したことを特徴とする請求項１または２に記載の布帛。
【請求項４】
前記芯鞘型複合紡績糸において、全芳香族ポリアミド短繊維がパラ系アラミド短繊維であることを特徴とする請求項１〜３のいずれかに記載の布帛。
【請求項５】
前記芯鞘型複合紡績糸において、全芳香族ポリアミド短繊維がメタ系アラミド短繊維であることを特徴とする請求項１〜３のいずれかに記載の布帛。
【請求項６】
前記芯鞘型複合紡績糸において、全芳香族ポリアミド短繊維がメタ系アラミド短繊維とパラ系アラミド短繊維の混紡品であることを特徴とする請求項１〜３のいずれかに記載の布帛。
【請求項７】
前記芯鞘型複合紡績糸において、パラ系アラミド短繊維がポリパラフェニレンテレフタルアミド繊維であることを特徴とする請求項４または６に記載の布帛。
【発明の詳細な説明】
【０００１】
【発明の属する技術分野】
本発明は、耐切創性、耐熱性に優れた芯鞘型複合紡績糸、および該紡績糸からなるプリーツ性、防しわ性などの形態保持性に優れ、仕立て栄えの良好な布帛に関する。さらに詳しくは、切創、擦過溶融、火傷の危険の高い職場に用いられる防護被服やアウトドアスポーツなどの過酷な環境下で着用に耐える防護被服素材に関する。
【０００２】
【従来の技術】
近年では、作業効率化、高速化、省力化が進み、労働、交通災害の危険性が高くなり、人命尊重の観点から安全性向上が強く望まれている。一方スポーツにおいても多岐に渡り参加人数も増え活発になり、スノーボード、フィッシング、登山などのアウトドアスポーツへの参加人口の伸びが著しく、それにともないスポーツ衣料素材も従来以上に耐久性、機能性が要求されるようになり、特に、耐切創性、耐熱性などの機能性に優れ、プリーツ性、防しわ性、形態保持性などの審美性の優れたものが望まれている。また溶接や製鉄工場などで用いる耐熱作業服や消防服等においても高度の耐熱性が要求されている。
【０００３】
これに対して、耐切創性に優れ、耐熱性が高く、耐薬品性、糸強度が高い全芳香族ポリアミド繊維が幅広く用いられるている。例えばパラ系アラミド繊維１００％のフィラメント糸や紡績糸を部分的に用いて交織した実公平１−３６６００号公報や特公昭６２−２６９００号公報、特開平２−２９２０３６号公報などで提案されている。
【０００４】
これらはいずれも引裂抵抗性、耐切創性は向上するが、パラ系アラミド繊維は本質的に耐熱性繊維であるがため熱セット性が乏しく、縫製された衣服の仕立て栄え、着用中のプリーツの消去としわの発生という形態保持性が劣る欠点がある。これら欠点を解決するものとして、特開平３−８３０号公報では芯部にパラ系アラミド繊維、鞘部にポリエステル繊維を配置した芯鞘型複合紡績糸やポリエステル短繊維とパラ系アラミド短繊維の均一混紡として特開平６−２２０７３０号公報、ポリエステル短繊維と芳香族ポリアミド繊維とセルロース系繊維の均一混紡として特開平４−５０３４０号公報が提案されている。しかしながらこれらは、防護衣服の形態保持性は改善されるものの、布帛表面へのパラ系アラミド繊維の被覆が少なく、パラ系アラミド繊維１００％と比較すると耐切創性、耐熱性が劣っているのが現状である。
【０００５】
【発明が解決しようとする課題】
本発明は、上記従来技術の欠点を解決せんとするものであって、鞘成分は全芳香族ポリアミド短繊維で構成され、芯成分はポリエステル短繊維１００％もしくはポリエステル短繊維混紡繊維束で構成されてなり、耐切創、耐熱などの機能特性は鞘成分の全芳香族ポリアミド繊維が、仕立て栄え、プリーツ保持性、防しわ性などの形態保持性を芯成分のポリエステル繊維がはたすもので、炎や高温にさらされる作業である消防服や高熱作業服において、耐熱、切創などの機能を充分に発揮し、仕立て栄え、プリーツ保持性、防しわ性などの形態保持性を持ち、審美性をも兼ね備えたアウトドアスポーツ用衣料や防護被服用素材を安定的に供給することのできる芯鞘型複合紡績糸およびそれを用いてなる布帛を提供せんとするものである。
【０００６】
【課題を解決するための手段】
上記目的を達成するため本発明は、次の構成からなる。すなわち、
（１）少なくとも全芳香族ポリアミド短繊維を含む鞘成分が５０〜７０重量％と、少なくともポリエステル短繊維を含む芯成分が３０〜５０重量％とで構成されてなるとともに、前記鞘成分に含まれる全芳香族ポリアミド短繊維の単繊維繊度が０．５〜４．５デニールであり、全芳香族ポリアミド短繊維の複合糸に占める割合が５０〜９０重量％であり、ポリエステル短繊維の複合糸に占める割合が１０〜３５重量％であり、かつ複合糸の撚係数Ｋが２．８〜６である芯鞘型複合紡績糸を布帛重量の３０〜１００重量％の範囲で用いてなることを特徴とする布帛。
【０００８】
（２）前記芯鞘型複合紡績糸において、芯成分がポリエステル短繊維１００重量％、またはポリエステル短繊維と天然繊維もしくはセルロース系繊維の混紡糸であることを特徴とする前記（１）に記載の布帛。
【０００９】
（３）前記芯鞘型複合紡績糸において、芯成分に全芳香族ポリアミド短繊維を芯成分全体の２０重量％以内混紡したことを特徴とする前記（１）または（２）に記載の布帛。
【００１０】
（４）前記芯鞘型複合紡績糸において、全芳香族ポリアミド短繊維がパラ系アラミド短繊維であることを特徴とする前記（１）〜（３）のいずれかに記載の布帛。
【００１１】
（５）前記芯鞘型複合紡績糸において、全芳香族ポリアミド短繊維がメタ系アラミド短繊維であることを特徴とする前記（１）〜（３）のいずれかに記載の布帛。
【００１２】
（６）前記芯鞘型複合紡績糸において、全芳香族ポリアミド短繊維がメタ系アラミド短繊維とパラ系アラミド短繊維の混紡品であることを特徴とする前記（１）〜（３）のいずれかに記載の布帛。
【００１３】
（７）前記芯鞘型複合紡績糸において、パラ系アラミド短繊維がポリパラフェニレンテレフタルアミド繊維であることを特徴とする前記（４）または（６）に記載の布帛。
【００１５】
【発明の実施の形態】
このように本発明では、芯鞘型複合紡績糸の芯部に、ポリエステル短繊維およびポリエステル短繊維混紡繊維束を配し、鞘部を全芳香族ポリアミド短繊維を配し、ポリエステル繊維を全芳香族ポリアミド繊維で覆い、ポリエステル繊維の耐切創、耐熱の低さをカバーして、全芳香族ポリアミド繊維を複合糸表面に出すことにより、全芳香族ポリアミド繊維の機能特性を十分に発揮させ、芯部のポリエステル繊維により、仕立て栄え、プリーツ保持性、防しわ性などの形態保持性を付与させるものである。
【００１６】
以下、本発明をさらに詳細に説明する。
【００１７】
本発明の芯鞘型複合紡績糸は、全芳香族ポリアミド繊維の衣料用途使用の大きな欠点である仕立て栄え、プリーツ性、防しわ性などの形態保持性を持ち、審美性を備え、かつ全芳香族ポリアミド繊維の持つ機能特性を損なうことなく実現すべく鋭意検討し、全芳香族ポリアミド繊維の特徴である、耐切創性、耐熱性の機能特性を十分に発揮させるには、種々検討した結果、紡績糸、布帛の表面に全芳香族ポリアミド繊維を配置するのが効果が高く最適である事を見出したのである。また、防護被服の仕立て栄え、プリーツ保持性、防しわ性などの形態保持性を得るにはポリエステル繊維の優れた熱セット性を利用するのが効果が高く最適であり、いかに全芳香族ポリアミド繊維と混紡組み合わせるか種々検討した結果、紡績糸の中心部に配置して、外周部を全芳香族ポリアミド短繊維で覆うことで、ポリエステル繊維の耐切創、耐熱性の低さを防護し、かつポリエステル繊維の持つ熱セット性を十分発揮できることを見出したのである。
【００１８】
本発明の芯鞘型複合紡績糸は、芯、鞘成分いずれも短繊維で構成されてなり、芯成分が複合糸に占める割合が３０〜５０重量％の範囲であり、該芯成分をポリエステル短繊維１００％、あるいはポリエステル短繊維混紡糸条で構成されてなり、かつ複合糸に占めるポリエステル繊維の割合が１０〜３５重量％の範囲で構成させるものである。ポリエステル繊維の複合糸に占める割合が低いと防護被服への満足する熱セット性、形態保持性を付与することができにくくなる。一方、ポリエステル繊維の複合糸に占める割合が多くなるとポリエステル繊維の弱点である耐切創、耐熱の低下が現われ、全芳香族ポリアミド繊維の優れた高機能特性を損ない好ましくない。芯成分の短繊維束が複合糸に占める割合が４０〜５０重量％、ポリエステル繊維の複合糸に占める割合が１５〜３０重量％の範囲がより好ましい。
【００１９】
一方、鞘成分は全芳香族ポリアミド短繊維が好ましくは１００重量％で構成されている。全芳香族ポリアミド短繊維の量が少ないと全芳香族ポリアミド繊維の優れた高機能特性を十分に発揮させることができず好ましくない、また鞘成分の複合糸に占める割合は５０〜７０重量％の範囲である。５０重量％未満では芯成分のポリエステル繊維を鞘成分の全芳香族ポリアミド繊維で十分に覆うことが難しくなり、全芳香族ポリアミド繊維の優れた高機能特性を十分に発揮させることができず好ましくない。また、７０重量％を越えると芯成部のポリエステル繊維の混紡率が低くなって十分な熱セット性が得られないばかりか、複合加工性が悪化して好ましくない。好ましくは鞘成分の複合糸に占める割合は５０〜６０重量％の範囲である。前記全芳香族ポリアミド短繊維の複合糸に占める割合は５０〜９０重量％である。
【００２０】
本発明で用いる全芳香族ポリアミド繊維は、パラ系アラミド繊維、メタ系アラミド繊維であることが好ましく、両繊維を任意の混紡率で混紡した混紡品であってもよく、あるいは各々１００％でも、要求されるスポーツ用衣料や防護被服特性により選定するのが良い。
【００２１】
また、上記のパラ系アラミド繊維としては、例えばポリパラフェニレンテレフタルアミド繊維やコポリパラフェニレン−３，４′オキシジフェニレンテレフタルアミド繊維があげられる。
【００２２】
また、上記のメタ系アラミド繊維としては、例えばポリメタフェニレンイソフタルアミド繊維があげられる。
【００２３】
上記、芯鞘型短々複合紡績糸の鞘成分を構成する短繊維束Ａについて説明する。本発明の短繊維束Ａは全芳香族ポリアミド短繊維を通常の短繊維紡績工程である打綿、梳綿、練条、粗紡、精紡などの工程を通すことにより得られるスライバーや粗糸などからなる。また、繊維長を長くして（７６〜１６０ｍｍ）一般のソ毛紡績を通したスライバーや粗糸などの短繊維束でもよい。短繊維の繊度は０．５〜４．５デニールが好ましく、複合加工性向上の面から０．８〜２．５デニールがより望ましい、繊維長については特に限定しないが紡績方法に合わせ最適な繊維長を選ぶのが良い。
【００２４】
芯成分を構成する短繊維束Ｂはポリエステル短繊維１００％、あるいはポリエステル短繊維と他の繊維との混紡品である。また、この芯成分を構成する短繊維束Ｂに全芳香族ポリアミド短繊維が短繊維束Ｂに占める割合において２０重量％以内混紡してもよく、これにより全芳香族ポリアミド繊維の持つ機能特性をより高めることができる。全芳香族ポリアミド繊維の割合が２０重量％を越えると全芳香族ポリアミド繊維の持つ機能特性は向上するが、ポリエステル繊維の混紡率が低くなり、防護衣服への満足する形態保持性が付与しにくくなるので好ましくない。好ましくは１５重量％以内である。また混紡繊維としては、難燃処理された木綿繊維や、セルロース系繊維でもよく、これらの混紡糸でもよい。
【００２５】
本発明の芯鞘型短々複合紡績糸の撚方向はＳ、Ｚいずれでも良く、撚係数Ｋ（撚数＝Ｋ・番手1/2 ）は一般の紡績糸よりやや高めにするのが芯部を全芳香族ポリアミド短繊維で覆う点で好ましく、Ｋ＝２．８〜６．０の範囲が望ましい、Ｋ＝２．８より低くすると芯、鞘の複合加工性が悪化し好ましくない、Ｋ＝６．０より高くすると強撚になりすぎ二重撚の発生が強く加工性が悪化して好ましくない。Ｋ＝３．２〜４．５の範囲がより好ましい。
【００２６】
次に、本発明の芯鞘型複合紡績糸の製造方法について説明する。
【００２７】
本発明における複合糸の製造方法は鞘成分の短繊維束Ａがスライバーや粗糸の場合、一対のテーパーローラーからなるフロントトップローラーおよびフロントボトムローラーを有するリング精紡機により、ガイドを介してフロントローラーの送り出し量の高い側へ通したエプロンドラフト後の短繊維束Ａと、送り出し量の低い側へ通したエプロンドラフト後の短繊維束Ｂとを同時に精紡し、短繊維束Ｂを中心に短繊維束Ａを実撚付与時に順時巻回させることにより、芯成部の短繊維束Ｂをこより状に包み込む状態で糸形成させるようにすればよい。
【００２８】
図１は、本発明の芯鞘型複合紡績糸を製造する精紡機において、ドラフト、加撚する概要を示すものである。
【００２９】
精紡機にセットされた短繊維束Ａと短繊維束Ｂとは、それぞれトランペット１ａ，１ｂを経てバックローラー２に供給され、エプロンドラフト３を経たのち一対のテーパーフロントローラー４ａ，４ｂに把持される。
【００３０】
この一対のテーパーフロントローラー４ａ，４ｂでは、それぞれ送り出し量の高い側（径の大きい側）へはトランペット１ａを介して短繊維束Ａを供給し、送り出し量の低い側（径の小さい側）へはトランペット１ｂを介して短繊維束Ｂを供給する。次いでテーパーフロントローラー４ａ，４ｂに把持されながら出てきた両短繊維束Ａ，Ｂを間隔３〜１０ｍｍの範囲にとって合体させ、短繊維束Ｂを芯に短繊維束Ａを被覆させながら芯鞘型複合紡績糸５に形成し、これにリング６、トラベラ７で実撚を付与しながら糸管８に巻き取る。
【００３１】
また、本発明においては、芯を構成する短繊維束Ｂとして、あらかじめ紡績糸の状態に形成したものであってもよい。、
この場合、芯成分を構成する連続糸条の紡績糸としては、ポリエステル短繊維紡績糸１００％、またはポリエステル短繊維混紡紡績糸であればよい。
【００３２】
上記の紡績糸を芯とした芯鞘型複合紡績糸の製造方法としては、特に限定するものではないが、鞘成分の短繊維束がスライバーや粗糸の場合、例えば一対のテーパーローラーからなるフロントトップローラーおよびフロントボトムローラーを有するリング精紡機により、トランペットを介してバックローラー、エプロンローラーを経て、フロントローラーの送り出し量の高い側へ通し、芯成分の紡績糸をフロントローラーの送り出し量の低い側へガイドを介して通した後、短繊維束と同時にフロントローラーより紡出し、連続紡績糸を中心に短繊維束が実撚付与時に順時巻回され、芯成部の紡績糸をこより状に包み込む状態で糸形成させることにより得ることができる。
【００３３】
本発明の芯鞘型複合紡績糸は該紡績糸中に占める鞘成分の全芳香族ポリアミド短繊維の割合が５０〜７０重量％であり、全芳香族ポリアミド短繊維束Ａとポリエステル繊維束Ｂの構成比率を適宜設定することによって本発明の芯鞘型複合紡績糸を得ることができる。
【００３４】
芯、鞘両繊維束の合体時の間隔は両成分の送り出し量の差、すなわち短繊維束の巻回状態を変えるものであり、重なり状態や複合糸の物性をみて決めるのがよい。
【００３５】
次に、本発明の芯鞘型複合紡績糸を単糸あるいは双糸として、織、編物加工してもよく、該糸１００％使いでも良いが、フィラメント、加工糸、弾性繊維などとの交編、交織さらには、耐熱、耐切創が要求される特定の部分に本発明紡績糸を用い、常法により織、編物などの製品を得ることができるが、織、編物製品などの全体の重量の３０〜１００％の範囲で用いてなるものである。上記本発明の紡績糸が織、編物製品全体の重量の３０％未満ではたとえ特定の部分に本発明糸を用いても十分な耐切創性、耐熱性が得られにくくなり、好ましくない。好ましくは５０〜１００％の範囲である。
【００３６】
【実施例】
以下、実施例をあげて、本発明をさらに具体的に説明する。なお、実施例における特性値等の測定法は次の通りである。
＜切創抵抗力＞
枠体の中央部に約３ｍｍの間隔で２枚の試料シートを把持し、この試料シートのスリット部に角度６０度で２辺に刃のあるセラミック製の刃を垂直に立てて当て、この刃先に５００ｍｍ／分の速度で荷重をかけていったときの該試料シートが切創される最大荷重を測定する。
＜プリーツ性＞
織、編物のタテ方向に長さ２５ｃｍの試料を切り取り、長さ方向５ｃｍ間隔で印をつけ（４箇所）中央部の１５ｃｍを折り込み、５ｃｍの長さで試料が３重になるように折り、通常のプレス機でプレス温度１４０℃、プレス圧力０．５ｋｇ／ｃｍ2 で１０秒間プレスしたのちバキューム処理を１０分間行い試料を冷却する。プリーツ性（プリーツのつき方）は肉眼で級判定した。判定基準を下記する。（５級：非常にシャープなプリーツ、４級：シャープなプリーツ、３級：プリーツがある、２級：プリーツが少しある、１級：プリーツがほとんどない）
＜プリーツ保持性＞
プリーツ性を評価した試料を用いＪＩＳ  Ｌ０２１７−１０３法にもとずき洗濯後試料のプリーツ性を評価した、結果をプリーツ保持性として級判定した。
＜難溶融性（熱溶融性）＞
５００℃に加熱された金属棒（直径約０．６ｃｍ）の先端に試料を５秒間接触させた時の穴開きの程度を５級（穴開きなし）〜１級（完全に穴が開く）の５段階で級判定する。
＜布帛風合い（官能評価）＞
布帛を次の４段階に官能評価した。（◎：ソフトでふくらみがあり適度の張り、腰があるもの、○：これに準ずる良好なもの、△：ソフト感、ふくらみに欠け、硬く劣るもの、×：粗硬で劣るもの）。
［実施例１〜３、比較例１〜３］
鞘成分の短繊維束として、繊度１．５ｄ、繊維長５１ｍｍの引張強度２３ｇ／ｄ、破断伸度３．７％、熱分解温度５００℃のパラ系アラミド短繊維〔商標：東レ・デュポン（株）製“ケブラー”（デュポン社登録商標）〕１００％を通常の２インチ紡績方法で、太さ０．６ｇ／ｍの粗糸を作成した。芯成分として短繊維束Ｂであるポリエステル繊度１．５ｄ、繊維長５１ｍｍ〔商標：東レ（株）製“テトロン”（登録商標）〕を通常の２インチ紡績方法で、０．７、０．３、０．２ｇ／ｍの粗糸を作成し、各々の粗糸を用いて、一対のフロントテーパーローラーを有する２インチリング精紡機に仕掛け、短繊維束Ａの粗糸をトランペットを通してフロントローラーの送り出し量の高い側へバックローラーから供給し、フロントローラーの送り出し量の低い供給側へ短繊維束Ｂをトランペットに通して供給した。精紡トータルドラフト３３．０〜２０．４倍で、芯鞘型短々紡績糸の番手を１５ｓ（綿番手）、撚係数はＫ＝３．５（１３．６Ｔ／ｉｎ）Ｚ撚りとした。両フリースの間隔を５ｍｍになるようにトランペットとガイドの間隔およびコレクターで調整した後ドラフトし合体させ通常の方法で管糸に巻き取り、鞘成分のパラ系アラミド繊維が複合糸に占める割合が４６．２、６６．７、７５％の３種（比較例１、実施例１、実施例２）ポリエステル繊維が複合糸に占める割合が５３．８％、３３．３％、２５．０％であった。また芯、鞘成分が５０％／５０％のパラ系アラミド繊維１００％、３０ｓ、Ｋ＝３．５（比較例２）の複合糸を得た。
【００３７】
また、実施例３、比較例３として芯成分の短繊維束をポリエステル５０％／木綿（米綿コーマ綿）５０％の０．４ｇ／ｍと０．３ｇ／ｍの粗糸を作成し鞘成分としてパラ系アラミド短繊維１００％の１．４ｇ／ｍの粗糸を作成し、実施例１と同様にフロントテーパローラーを有する精紡機を用い複合加工して１５ｓ、Ｋ＝３．５、鞘成分のパラ系アラミド繊維が複合糸に占める割合が７７．８％と８２．４％、ポリエステル繊維が複合糸に占める割合が１１．１％、８．８％（実施例３、比較例３）の芯鞘型短々複合紡績糸を得た。得られた複合糸６種を９０℃×２０分の撚止めセットをおこないそれぞれ１００％使いで平織物を作成した。
【００３８】
織成に際して経糸には糊剤を付与した、織密度は経糸７８本／ｉｎ、緯糸６５本／ｉｎ、織幅９８ｃｍを作成後、パラ系アラミド繊維の織物表面への出現状態（被覆状態）、耐切創性、耐熱性、プリーツ性を評価した。表１に示すように複合糸に占めるポリエステル繊維の割合が５３．８％の比較例１はプリーツ性、防しわ性などの形態保持性は良好であるが、複合糸に占める芯成分のポリエステル繊維の混紡割合が高くパラ系アラミド繊維による被覆不足により、パラ系アラミド繊維の機能特性が十分に発揮できず耐切創性、耐熱性などの高機能特性が劣るものであった。
【００３９】
パラ系アラミド繊維が複合糸に占める割合が８２．４％の比較例３の複合糸と１００％の複合糸の比較例２はパラ系アラミド繊維の機能特性、すなわち耐切創性、耐熱性は発揮されるが複合糸に占めるポリエステル繊維の割合が５．６％と０％と少なく、プリーツ保持性などの形態保持性が劣るものであった。
［実施例４〜５、比較例４］
鞘成分の短繊維束として、繊度１．５ｄ、繊維長３８ｍｍのパラ系アラミド短繊維“ケブラー”と、繊度１．５ｄ、繊維長３８ｍｍのメタ系アラミド短繊維［デュポン社製“ノーメックス”（登録商標）］を５０／５０％（実施例４）の比率で混紡したものを通常の綿紡績方法で、太さ０．６ｇ／ｍの粗糸を作成し、芯成分としてポリエステル短繊維１００％の０．３ｇ／ｍの粗糸を作成後実施例１と同様にして複合加工して１５ｓ、Ｋ＝３．５、パラ系アラミド、メタ系アラミド各々繊維混紡率３３．３重量％ポリエステル繊維混紡率３３．３重量％の芯鞘型短々複合糸を得た。
【００４０】
また、実施例４のパラ系アラミド短繊維ケブラーを、繊度５ｄ、繊維長８９ｍｍ、メタ系アラミド短繊維ノーメックスを繊度１．５ｄ、繊維長７６ｍｍにして５０／５０％（比較例４）の割合で混紡し、実施例１と同様にポリエステル短繊維０．３ｇ／ｍの粗糸を芯成分として複合加工して１５ｓ、Ｋ＝３．５のパラ系アラミド、メタ系アラミド各々繊維混紡率３３．３重量％、ポリエステル繊維混紡率３３．３重量％の複合糸を得た。
【００４１】
実施例５として実施例１の芯成分ポリエステル短繊維１００％をポリエステル短繊維１．５デニール、５１ｍｍ、５０％、ケブラー１．５デニール、５１ｍｍ、５０％の混紡に変更して実施例１と同様に加工して複合糸に占めるパラ系アラミド短繊維の割合が８３．４％、複合糸に占めるポリエステル繊維の割合が１６．７％、１５ｓ、Ｋ＝３．５、の複合糸を得て実施例１と同様に織物に加工後布帛評価し結果を表１に表した。
【００４２】
パラ系アラミド繊維の単繊維デニールを５デニールにした比較例４は、耐熱、耐切創などの機能特性、プリーツ性などの形態保持は良好であるが、布帛が粗硬で防護被服としては劣るものであった。
【００４３】
“ケブラー”と“ノーメックス”１．５ｄ、３８ｍｍをそれぞれ、５０／５０％混紡した実施例４、パラ系アラミド短繊維が複合糸に占める割合が８３．４％、ポリエステル繊維が複合糸に占める割合が１６．６％の実施例５は全芳香族ポリアミド繊維の機能特性である耐熱性、耐切創性などの高機能特性を十分に発揮し、プリーツ性などの形態保持性をも兼ね備え、布帛がソフトでしなやかで防護被服に適した優れた布帛であった。
［比較例５、比較例６］
芯、鞘成分繊維および混紡率、複合方法を実施例１と同様にして、撚係数をＫ＝２．６（９．７Ｔ／ｉｎ）にした比較例５、Ｋ＝６．２（２４．０Ｔ／ｉｎ）の比較例６の複合糸を作成した、撚係数Ｋ＝２．６の比較例５は複合加工において芯鞘の合体性が悪く分離して糸切れが多く複合加工性が劣り好ましくなかった。Ｋ＝６．２の比較例６は精紡工程における複合加工において二重撚の発生が起こり、異常張力によるトラベラ飛散、糸切れが起こり好ましくなく、両水準ともに評価水準より削除した。
［実施例６〜７、比較例７］
実施例１の１５ｓ複合紡績糸を織物全体重量の２５％（比較例７）、４０％（実施例６）、１００％（実施例７）になるように経糸、緯糸に均一に用い平織地を作成した、ベース糸としてＴ６５％木綿３５％、１５ｓ、Ｋ＝３．４のサイロスパン糸を用い、織成に際して経糸には糊剤を付与した。織密度は経糸７８本／ｉｎ、緯糸６５本／ｉｎであり織幅９８ｃｍのものであった、布帛評価結果を表２に示した。
【００４４】
本発明糸を２５％使用した比較例７はプリーツ保持性などの形態保持性は良好であったが、耐熱、耐切創などの全芳香族ポリアミド繊維の高機能特性が劣るものであった。実施例６、実施例７は全芳香族ポリアミド繊維の高機能特性を十分に発揮し、プリーツ性などの形態保持性をも兼ね備えた優れた布帛であった。
【００４５】
また実施例６、実施例７の布帛をスラックスに仕立て、仕立て栄えを目視評価した、ポリエステル繊維の持つシャープなプリーツであり、仕立て栄えの良さが現われた良好なスラックスであり、着用評価を１０名にて実施した結果擦過溶融、プリーツ保持性も良好であり好評を得た。
【００４６】
【表１】
0003954231.tif 000002
【００４７】
【表２】
0003954231.tif 000003
【００４８】
【発明の効果】
以上のごとく、本発明の芯鞘型短々複合紡績糸および布帛は、芯部を構成するポリエステル短繊維混紡品からなる短繊維束を、鞘部を構成する全芳香族ポリアミド短繊維束で被覆させることにより、全芳香族ポリアミド繊維の持つ耐切創性、耐熱性、などの優れた高機能特性を損なうことなく全芳香族ポリアミド繊維の持つ欠点であるプリーツ性、防しわ性などの形態保持性を大幅に改善して高機能特性の要求される防護被服用分野やアウトドアスポーツ衣料に好適な布帛を提供することができるものである。
【図面の簡単な説明】
【図１】本発明の芯鞘型複合紡績糸の製造方法の一例を示す工程図である。
【符号の説明】
Ａ：短繊維束Ａ
Ｂ：短繊維束Ｂ
１ａ，１ｂ：トランペット
２：バックローラー
３：エプロンドラフトローラー
４ａ，４ｂ：テーパーフロントローラー
５：複合紡績糸
６：リング
７：トラベラ
８：紙管
【図１】
0003954231.tif 000004